(57)【要約】【課題】量産性高く、良好な耐薬品性とともに十分な導電性、信頼性を得ることが可能な電極パターンを提供する。【解決手段】カルボキシル基を含有する有機バインダー（Ａ）１００質量部に対して銀粉（Ｂ）４００〜８００質量部、ガラスフリット（Ｃ）０．１〜７０質量部、平均粒径０．１〜２μｍの無機酸化物（Ｄ）０．１質量部〜１０質量部、光重合性モノマー（Ｅ）２０〜１００質量部、光重合開始剤（Ｆ）１〜３０質量部を含有する感光性銀ペーストを用いて、銀ペーストパターンを形成し、この一部を被覆するように導電性ペーストパターンを形成し、同時焼成する。【選択図】なし【特許請求の範囲】
【請求項１】
カルボキシル基を含有する有機バインダー（Ａ）１００質量部に対して、銀粉（Ｂ）４００〜８００質量部、ガラスフリット（Ｃ）０．１〜７０質量部、平均粒径０．１〜２μｍであり、シリカ、酸化チタン、アルミナ、酸化マグネシウム、酸化カルシウムの少なくとも一種から選ばれる無機酸化物（Ｄ）０．１質量部〜１０質量部、光重合性モノマー（Ｅ）２０〜１００質量部、光重合開始剤（Ｆ）１〜３０質量部を含有することを特徴とする感光性銀ペースト。
【請求項２】
前記無機酸化物（Ｄ）は、球状であることを特徴とする請求項１に記載の感光性銀ペースト。
【請求項３】
前記無機酸化物（Ｄ）は、アモルファスであることを特徴とする請求項２に記載の感光性銀ペースト。
【請求項４】
前記ガラスフリット（Ｃ）は、前記感光性銀ペースト総量に対して６〜８質量％含有されることを特徴とする請求項１乃至請求項３のいずれか１項に記載の感光性銀ペースト。
【請求項５】
請求項１乃至請求項４のいずれか１項に記載の感光性銀ペーストを、基板上に塗布し、
塗布された前記感光性銀ペーストを乾燥させ、露光・現像して銀ペーストパターンを形成し、
前記銀ペーストパターンの一部を被覆するように、導電性ペーストを塗布し、乾燥させて導電性ペーストパターンを形成し、
前記銀ペーストパターンと前記導電性ペーストパターンを焼成することを特徴とする電極パターンの製造方法。
【請求項６】
前記導電性ペーストは、少なくともＡｕ、Ａｇ、Ｃｕ、Ｐｄ、Ｐｔ、Ａｌ、Ｎｉ、Ｗを含む導電性粒子を備えることを特徴とする請求項５に記載の電極パターンの製造方法。
【請求項７】
基板上に形成され、平均粒径０．１〜２．０μｍの無機酸化物を含むガラス成分と、銀粉を含む第１の電極層と、
この銀電極層の一部を被覆するように形成され、ガラス成分と、導電性粒子を含む第２の電極層を備えることを特徴とする電極パターン。
【請求項８】
前記無機酸化物は、シリカ、酸化チタン、アルミナ、酸化マグネシウム、酸化カルシウムであることを特徴とする請求項７に記載の電極パターン。
【請求項９】
前記無機酸化物は、アモルファスであることを特徴とする請求項７または請求項８に記載の電極パターン。
【請求項１０】
前記導電性粒子は、少なくともＡｕ、Ａｇ、Ｃｕ、Ｐｄ、Ｐｔ、Ａｌ、Ｎｉ、Ｗを含むことを特徴とする請求項７乃至請求項９のいずれか１項に記載の電極パターン。
【請求項１１】
請求項１乃至請求項４のいずれか1項に記載の感光性銀ペーストを用いて形成される電極パターンを備えることを特徴とするプラズマディスプレイパネル。
【請求項１２】
請求項５乃至請求項６に記載の電極パターンの製造方法を用いて形成される電極パターンを備えることを特徴とするプラズマディスプレイパネル。
【請求項１３】
請求項７乃至請求項１０のいずれか１項に記載の電極パターンを備えることを特徴とするプラズマディスプレイパネル。
【発明の詳細な説明】
【技術分野】
【０００１】
本発明は、例えばプラズマディスプレイなどに用いられる電極パターンおよびその製造方法に係り、電極パターンの形成に用いられる感光性銀ペースト、電極パターンの製造方法、電極パターンおよびプラズマディスプレイパネルに関する。
【背景技術】
【０００２】
プラズマディスプレイパネル（以下、ＰＤＰと略称する）は、プラズマ放電による発光を利用して映像や情報の表示を行なう平面ディスプレイであり、パネル構造・駆動方法によってＤＣ型とＡＣ型に分類される。ＰＤＰによるカラー表示の原理は、リブ（隔壁）８によって離間された前面ガラス基板と背面ガラス基板に形成された対向する両電極間のセル空間（放電空間）内でプラズマ放電を生じさせ、各セル空間内に封入されているＨｅ、Ｘｅ等のガスの放電により発生する紫外線で背面ガラス基板内面に形成された蛍光体を励起し、３原色の可視光を発生させるものである。各セル空間は、ＤＣ型ＰＤＰにおいては格子状のリブにより区画され、一方、ＡＣ型ＰＤＰにおいては基板面に平行に列設されたリブにより区画されるが、いずれにおいてもセル空間の区画は、リブによりなされている。
【０００３】
図１は、フルカラー表示の３電極構造の面放電方式ＰＤＰの構造例を部分的に示している。前面ガラス基板１の下面には、放電のための透明電極３ａ又は３ｂと、透明電極のライン抵抗を下げるためのバス電極４ａ又は４ｂとから成る一対の表示電極２ａ、２ｂが、所定のピッチで多数列設されている。これらの表示電極２ａ、２ｂの上には、電荷を蓄積するための透明誘電体層５（低融点ガラス）が印刷、焼成によって形成され、その上に保護層（ＭｇＯ）６が蒸着されている。保護層６は、表示電極の保護、放電状態の維持等の役割を有している。
【０００４】
一方、背面ガラス基板７の上には、放電空間を区画するストライプ状のリブ（隔壁）８と各放電空間内に配されたアドレス電極（データ電極）９が所定のピッチで多数列設されている。また、各放電空間の内面には、赤（１０ａ）、青（１０ｂ）、緑（１０ｃ）の３色の蛍光体膜が規則的に配され、フルカラー表示においては、赤、青、緑の３原色の蛍光体膜１０ａ、１０ｂ、１０ｃで１つの画素が構成される。さらに、放電空間を形成する一対の表示電極２ａ、２ｂの両側部には、画像のコントラストをさらに高めるために、同様にストライプ状のブラックパターンが形成されている。
【０００５】
なお、このような構造のＰＤＰは、一対の表示電極２ａと２ｂの間に交流のパルス電圧を印加し、同一基板上の電極間で放電させるので、「面放電方式」と呼ばれている。そして、放電により発生した紫外線が背面ガラス基板７の蛍光体膜１０ａ、１０ｂ、１０ｃを励起し、発生した可視光が前面基板１の透明電極３ａ、３ｂを透過することにより、画像が形成される。
【０００６】
このような構造のＰＤＰにおけるバス電極４ａ、４ｂやアドレス電極９には、従来銀電極が用いられていた。しかしながら、銀電極では、ＰＤＰの製造過程上で硝酸等の薬品処理を行った際の十分な耐薬品性が得られないという欠点があった。そこで、例えば特許文献１において、薬品処理を行う部位の銀電極上に金電極を重ねて形成することで、耐薬品性が改善されることが開示されている。
【特許文献１】特開２００３−０３１１３３号公報
【発明の開示】
【発明が解決しようとする課題】
【０００７】
通常、銀電極、金電極は、それぞれ感光性銀ペースト、金ペーストを用いてパターンを形成し、焼成することにより形成される。このとき、プロセスコスト、リードタイムを削減して、量産性を向上させるために、感光性銀ペースト上に金ペースト塗布し、同時に焼成すると、電極接合部の膨れ又は切れといった現象が生じてしまう。そして、このような現象は、電極の欠損となり、導電性、信頼性の低下を引き起こし、ＰＤＰにおける性能低下や歩留まりの低下の要因となる。
【０００８】
近年、ＰＤＰにおいて、高精細のフルスペックハイビジョンが主流となりつつあり、電極パターンの微細化が要求されている。そして、電極パターンの微細化により、より一層電極の欠損の影響を受けやすくなるという問題がある。
【０００９】
本発明は、金ペーストを含む導電性ペーストと同時焼成することにより、良好な耐薬品性とともに十分な導電性、信頼性を得ることが可能な電極パターンを量産性高く形成するための感光性銀ペーストを提供することを目的とするものである。
【００１０】
また、本発明は、量産性高く、良好な耐薬品性とともに十分な導電性、信頼性を得ることが可能な電極パターンの製造方法を提供することを目的とするものである。
【００１１】
また、本発明は、量産性高く、良好な耐薬品性を有し、良好な導電性、信頼性が得られることにより、微細化が可能な電極パターンを提供することを目的とするものである。
【００１２】
さらに、本発明は、量産性高く、良好な性能を有し、高精細化に対応することが可能なプラズマディスプレイパネルを提供することを目的とするものである。
【課題を解決するための手段】
【００１３】
通常、銀電極を形成するための感光性銀ペーストには、下地基板との密着性を付与するために所定量のガラスフリットが含まれており、その上層に塗布され、金電極を形成するための金ペーストにも、下地電極（銀電極）との密着性を付与するために、同様にガラスフリットが含まれている。発明者らは、感光性銀ペーストと、金ペーストを含む、いわゆる導電性ペーストを積層し、焼成する際に、感光性銀ペーストに含まれるガラスフリットと導電性ペーストに含まれるガラスフリットが混ざり合うことにより、電極内部に気泡が発生し、電極が膨れてしまうという知見を得た。そして、所定粒径のアモルファスシリカを加えることにより、感光性銀ペーストに含まれるガラスフリットと導電性ペーストに含まれるガラスフリットの混ざり合いを抑制することを見出し、本発明を完成するに至ったものである。
【００１４】
すなわち、本発明の一態様によれば、カルボキシル基を含有する有機バインダー（Ａ）１００質量部に対して、銀粉（Ｂ）４００〜８００質量部、ガラスフリット（Ｃ）０．１〜７０質量部、平均粒径０．１〜２μｍであり、シリカ、酸化チタン、アルミナ、酸化マグネシウム、酸化カルシウムの少なくとも一種から選ばれる無機酸化物（Ｄ）０．１質量部〜１０質量部、光重合性モノマー（Ｅ）２０〜１００質量部、光重合開始剤（Ｆ）１〜３０質量部を含有することを特徴とする感光性銀ペーストとが提供される。
【００１５】
また、本発明の一態様において、カルボキシル基を含有する有機バインダー（Ａ）１００質量部に対して銀粉（Ｂ）４００〜８００質量部、ガラスフリット（Ｃ）０．１〜７０質量部、平均粒径０．１〜２μｍであり、シリカ、酸化チタン、アルミナ、酸化マグネシウム、酸化カルシウムの少なくとも一種から選ばれる無機酸化物（Ｄ）０．１質量部〜１０質量部、光重合性モノマー（Ｅ）２０〜１００質量部、光重合開始剤（Ｆ）１〜３０質量部を含有する感光性銀ペーストを、基板上に塗布し、塗布された感光性銀ペーストを乾燥させ、露光・現像して銀ペーストパターンを形成し、銀ペーストパターンの一部を被覆するように、導電性ペーストを塗布し、乾燥させて導電性ペーストパターンを形成し、銀ペーストパターンと導電性ペーストパターンを焼成することを特徴とする電極パターンの製造方法が提供される。
【００１６】
そして、本発明の一態様において、これら感光性銀ペースト、電極パターンの製造方法を用いて形成される電極パターンを備えることを特徴とするプラズマディスプレイパネルが提供される。
【００１７】
そして、本発明の一態様によれば、基板上に形成され、平均粒径０．１〜２．０μｍであり、シリカ、酸化チタン、アルミナ、酸化マグネシウム、酸化カルシウムの少なくとも一種から選ばれる無機酸化物を含むガラス成分と、銀粉を含む第１の電極層と、この第１の電極層の一部を被覆するように形成され、ガラス成分と、導電性粉末を含む第２の電極層を備えることを特徴とする電極パターンと、これを用いたプラズマディスプレイパネルが提供される。
【発明の効果】
【００１８】
本発明の一態様の感光性銀ペーストによれば、導電性ペーストと同時焼成することにより、良好な耐薬品性とともに十分な導電性、信頼性を得ることが可能な電極パターンを量産性高く形成することが可能となる。
【００１９】
また、本発明の一態様の電極パターンの製造方法によれば、量産性高く、良好な耐薬品性とともに十分な導電性、信頼性を得ることが可能となる。
【００２０】
また、本発明の一態様の電極パターンによれば、量産性高く、良好な耐薬品性を有し、良好な導電性、信頼性が得られることにより、微細化が可能となる。
【００２１】
さらに、本発明の一態様のプラズマディスプレイパネルによれば、量産性高く、良好な性能を有し、高精細化に対応することが可能となる。
【発明を実施するための最良の形態】
【００２２】
以下、本発明の実施形態について説明する。
【００２３】
本実施形態において、感光性銀ペーストは、カルボキシル基を含有する有機バインダー（Ａ）１００質量部に対して、銀粉（Ｂ）４００〜８００質量部、ガラスフリット（Ｃ）０．１〜７０質量部、平均粒径０．１〜２μｍであり、シリカ、酸化チタン、アルミナ、酸化マグネシウム、酸化カルシウムの少なくとも一種から選ばれる無機酸化物（Ｄ）０．１質量部〜１０質量部、光重合性モノマー（Ｅ）２０〜１００質量部、光重合開始剤（Ｆ）１〜３０質量部を含有するものである。
【００２４】
ここで、有機バインダー（Ａ）としては、アルカリ可溶樹脂としてカルボキシル基を有する樹脂、具体的にはそれ自体がエチレン性不飽和二重結合を有するカルボキシル基含有感光性樹脂およびエチレン性不飽和二重結合を有さないカルボキシル基含有樹脂のいずれも使用可能である。具体的には、以下のようなものが挙げられる。
【００２５】
（１）（メタ）アクリル酸などの不飽和カルボン酸と、メチル（メタ）アクリレートなどの不飽和二重結合を有する化合物を共重合させることによって得られるカルボキシル基含有樹脂、
（２）（メタ）アクリル酸などの不飽和カルボン酸と、メチル（メタ）アクリレートなどの不飽和二重結合を有する化合物の共重合体に、グリシジル（メタ）アクリレートや（メタ）アクリル酸クロライドなどにより、エチレン性不飽和基をペンダントとして付加させることによって得られるカルボキシル基含有感光性樹脂、
（３）グリシジル（メタ）アクリレートなどのエポキシ基と不飽和二重結合を有する化合物と、メチル（メタ）アクリレートなどの不飽和二重結合を有する化合物の共重合体に、（メタ）アクリル酸などの不飽和カルボン酸を反応させ、生成した２級の水酸基にテトラヒドロフタル酸無水物などの多塩基酸無水物を反応させて得られるカルボキシル基含有感光性樹脂、
（４）無水マレイン酸などの不飽和二重結合を有する酸無水物と、スチレンなどの不飽和二重結合を有する化合物の共重合体に、２−ヒドロキシエチル（メタ）アクリレートなどの水酸基と不飽和二重結合を有する化合物を反応させて得られるカルボキシル基含有感光性樹脂、
（５）多官能エポキシ化合物と（メタ）アクリル酸などの不飽和モノカルボン酸を反応させ、生成した２級の水酸基にテトラヒドロフタル酸無水物などの多塩基酸無水物を反応させて得られるカルボキシル基含有感光性樹脂、
（６）メチル（メタ）アクリレートなどの不飽和二重結合を有する化合物とグリシジル（メタ）アクリレートの共重合体のエポキシ基に、１分子中に１つのカルボキシル基を有し、エチレン性不飽和結合を持たない有機酸を反応させ、生成した２級の水酸基に多塩基酸無水物を反応させて得られるカルボキシル基含有樹脂、
（７）ポリビニルアルーコールなどの水酸基含有ポリマーに多塩基酸無水物を反応させて得られるカルボキシル基含有樹脂、及び
（８）ポリビニルアルーコールなどの水酸基含有ポリマーに、テトラヒドロフタル酸無水物などの多塩基酸無水物を反応させて得られるカルボキシル基含有樹脂に、グリシジル（メタ）アクリレートなどのエポキシ基と不飽和二重結合を有する化合物をさらに反応させて得られるカルボキシル基含有感光性樹脂などが挙げられ、特に（１）、（２）、（３）、（６）の樹脂が好適に用いられる。
【００２６】
なお、本明細書において、（メタ）アクリレートとは、アクリレート、メタクリレート及びそれらの混合物を総称する用語で、他の類似の表現についても同様である。
【００２７】
このカルボキシル基含有樹脂及びカルボキシル基含有感光性樹脂は、単独でまたは混合して用いてもよいが、いずれの場合でもこれらは合計で組成物全量の１０〜８０質量％の割合で配合することが好ましい。これらのポリマーの配合量が上記範囲よりも少な過ぎる場合、形成する皮膜中の上記樹脂の分布が不均一になり易く、充分な光硬化性および光硬化深度が得られ難く、選択的露光、現像によるパターニングが困難となる。一方、上記範囲よりも多過ぎると、焼成時のパターンのよれや線幅収縮を生じ易くなるので好ましくない。
【００２８】
また、カルボキシル基含有樹脂及びカルボキシル基含有感光性樹脂としては、それぞれ重量平均分子量１，０００〜１００，０００、好ましくは５，０００〜７０，０００、および酸価５０〜２５０ｍｇＫＯＨ／ｇ、かつ、カルボキシル基含有感光性樹脂の場合、その二重結合当量が３５０〜２，０００、好ましくは４００〜１，５００のものを好適に用いることができる。上記樹脂の分子量が１，０００より低い場合、現像時の皮膜の密着性に悪影響を与え、一方、１００，０００よりも高い場合、現像不良を生じ易くなる。また、酸価が５０ｍｇＫＯＨ／ｇより低い場合、アルカリ水溶液に対する溶解性が不充分で現像不良を生じ易く、一方、２５０ｍｇＫＯＨ／ｇより高い場合、現像時に皮膜の密着性の劣化や光硬化部（露光部）の溶解が生じてしまう。さらに、カルボキシル基含有感光性樹脂の場合、感光性樹脂の二重結合当量が３５０よりも小さいと、焼成時に残渣が残り易くなり、一方、２，０００よりも大きいと、現像時の作業余裕度が狭く、また光硬化時に高露光量が必要となる。
【００２９】
また、光重合性モノマー（Ｅ）は、組成物の光硬化性の促進及び現像性を向上させるために用いられる。例えば、２−ヒドロキシエチルアクリレート，２−ヒドロキシプロピルアクリレート、ジエチレングリコールジアクリレート、トリエチレングリコールジアクリレート、ポリエチレングリコールジアクリレート、ポリウレタンジアクリレート、トリメチロールプロパントリアクリレート、ペンタエリスリトールトリアクリレート、ペンタエリスリトールテトラアクリレート、トリメチロールプロパンエチレンオキサイド変性トリアクリレート、トリメチロールプロパンプロピレンオキサイド変性トリアクリレート、ジペンタエリスリトールペンタアクリレート、ジペンタエリスリトールヘキサアクリレート及び上記アクリレートに対応する各メタクリレート類；フタル酸、アジピン酸、マレイン酸、イタコン酸、こはく酸、トリメリット酸、テレフタル酸等の多塩基酸とヒドロキシアルキル（メタ）アクリレートとのモノ−、ジ−、トリ−又はそれ以上のポリエステルなどが挙げられるが、特定のものに限定されるものではなく、またこれらを単独で又は２種以上を組み合わせて用いることができる。これらの光重合性モノマーの中でも、１分子中に２個以上のアクリロイル基又はメタクリロイル基を有する多官能モノマーが好ましい。
【００３０】
このような光重合性モノマー（Ｅ）の配合量は、有機バインダー（カルボキシル基含有感光性樹脂及び／又はカルボキシル基含有樹脂）（Ａ）１００質量部当り、２０〜１００質量部が適当である。光重合性モノマー（Ｅ）の配合量が上記範囲よりも少ない場合、組成物の充分な光硬化性が得られ難くなり、一方、上記範囲を超えて多量になると、皮膜の深部に比べて表面部の光硬化が早くなるため硬化むらを生じ易くなる。
【００３１】
また、光重合開始剤（Ｆ）の具体的なものとしては、ベンゾイン、ベンゾインメチルエーテル、ベンゾインエチルエーテル、ベンゾインイソプロピルエーテル等のベンゾインとベンゾインアルキルエーテル類；アセトフェノン、２，２−ジメトキシー２−フェニルアセトフェノン、２，２−ジエトキシー２−フェニルアセトフェノン、１，１−ジクロロアセトフェノン等のアセトフェノン類；２−メチル−１−［４−（メチルチオ）フェニル］−２−モルフォリノプロパン−１−オン、２−ベンジル−２−ジメチルアミノ−１−（４−モルフォリノフェニル）−ブタノン−１、２−（ジメチルアミノ）−２−［（４−メチルフェニル）メチル］−１−［４−（４−モルホリニル）フェニル］−１−ブタノン等のアミノアセトフェノン類；２−メチルアントラキノン、２−エチルアントラキノン、２−ｔ−ブチルアントラキノン、１−クロロアントラキノン等のアントラキノン類；２，４−ジメチルチオキサントン、２，４−ジエチルチオキサントン、２−クロロチオキサントン、２，４−ジイソプロピルチオキサントン等のチオキサントン類；アセトフェノンジメチルケタール、ベンジルジメチルケタール等のケタール類；ベンゾフェノン等のベンゾフェノン類；又はキサントン類；（２，６−ジメトキシベンゾイル）−２，４，４−ペンチルホスフィンオキサイド、ビス（２，４，６−トリメチルベンゾイル）−フェニルフォスフィンオキサイド、２，４，６−トリメチルベンゾイルジフェニルフォスフィンオキサイド、エチル−２，４，６−トリメチルベンゾイルフェニルフォスフィネイト等のフォスフィンオキサイド類；各種パーオキサイド類などが挙げられ、これら公知慣用の光重合開始剤を単独で又は２種以上を組み合わせて用いることができる。
【００３２】
これらの光重合開始剤（Ｆ）の配合割合は、有機バインダー（カルボキシル基含有感光性樹脂及び／又はカルボキシル基含有樹脂）（Ａ）１００質量部当り、１〜３０質量部が適当であり、好ましくは、５〜２０質量部である。
【００３３】
また、上記のような光重合開始剤（Ｆ）は、Ｎ，Ｎ−ジメチルアミノ安息香酸エチルエステル、Ｎ，Ｎ−ジメチルアミノ安息香酸イソアミルエステル、ペンチル−４−ジメチルアミノベンゾエート、トリエチルアミン、トリエタノールアミン等の三級アミン類のような光増感剤の１種あるいは２種以上と組み合わせて用いることができる。
【００３４】
さらに、より深い光硬化深度を要求される場合、必要に応じて、可視領域でラジカル重合を開始するチバ・スペシャルティ・ケミカルズ社製イルガキュアー７８４等のチタノセン系光重合開始剤、ロイコ染料等を硬化助剤として組み合わせて用いることができる。
【００３５】
また、銀粉（Ｂ）としては、球状、フレーク状、樹脂状のものを用いることができるが、光特性、分散性を考慮すると球状のものを用いることが好ましい。平均粒径としては、解像度の点から０．５〜３．０μｍのものを用いることが好ましい。そして、これらの銀粉の酸化防止、組成物内での分散性向上、現像性の安定化のため、脂肪酸による処理を行なうことが好ましい。脂肪酸としては、オレイン酸、リノール酸、リノレン酸、ステアリン酸等が挙げられる。
【００３６】
このような銀粉（Ｂ）の配合量としては、カルボキシル基を含有する有機バインダー（Ａ）１００質量部に対して４００〜８００質量部とすることができる。４００質量部未満の場合、かかるペーストから得られる導電体パターンの充分な導電性が得られず、一方、８００質量部を超えて多量になると、光透過性が低減し、組成物の充分な光硬化性が得られ難くなるためである。
【００３７】
また、ガラスフリット（Ｃ）は、軟化点（ＳＰ）が４００℃〜６００℃であり、ガラス転移温度が３００〜５００℃のものを用いることができる。また、解像度の点からは、平均粒径１０μｍ以下、好ましくは３μｍ以下であることが好ましい。
【００３８】
そして、このようなガラスフリット（Ｃ）の配合量は、カルボキシル基を含有する有機バインダー（Ａ）１００質量部に対して０．１〜７０質量部とすることができる。さらに、基板との密着性を向上させるためには、感光性銀ペースト総量に対して６〜８質量％とすることが好ましい。６質量％未満の場合は、焼成後に充分な密着が得られず、一方、８質量％を超える場合は、抵抗値が高くなり、導電性が低下するためである。
【００３９】
さらに、無機酸化物（Ｄ）としては、平均粒径０．１〜２μｍのものを用いることができる。さらに解像度の点では、０．１〜１μｍであることが好ましい。また、焼成時の気泡発生を抑制するために、無孔質のものを用いることが好ましい。球状のものを用いることにより、効果的にガラスフリットの混ざり合いを抑制することができるからである。なお、本発明でいう球状とは、ＳＥＭによる投影像から任意の１０点の長辺と短辺を測定し、その比の平均が０．９〜１．１であるものを意味する。
【００４０】
このような無機酸化物（Ｄ）の配合量は、カルボキシル基を含有する有機バインダー（Ａ）１００質量部に対して０．１〜１０質量部とすることができる。０．１質量部未満では、膨れに対して十分な低減効果が無く、１０質量部を超えると電極の抵抗値が高くなるためである。
【００４１】
このような無機酸化物として、シリカ、酸化チタン、アルミナ、酸化マグネシウム、酸化カルシウムなどを用いることができる。また、これら無機酸化膜はアモルファスであることが好ましい。
【００４２】
さらに、溶剤として、適宜の量の有機溶剤を配合することができる。具体的には、メチルエチルケトン、シクロヘキサノンなどのケトン類；トルエン、キシレン、テトラメチルベンゼンなどの芳香族炭化水素類；セロソルブ、メチルセロソルブ、カルビトール、メチルカルビトール、ブチルカルビトール、プロピレングリコールモノメチルエーテル、ジプロピレングリコールモノメチルエーテル、ジプロピレングリコールモノエチルエーテル、トリエチレングリコールモノエチルエーテルなどのグリコールエーテル類；酢酸エチル、酢酸ブチル、セロソルブアセテート、ブチルセロソルブアセテート、ブチルカルビトールアセテート、プロピレングリコールモノメチルエーテルアセテート、２，２，４−トリメチル−１，３−ペンタンジオールモノイソブチレートなどのエステル類；エタノール、プロパノール、エチレングリコール、プロピレングリコール、テルピネオールなどのアルコール類；オクタン、デカンなどの脂肪族炭化水素；石油エーテル、石油ナフサ、水添石油ナフサ、ソルベントナフサなどの石油系溶剤、２，２，４−トリメチル−１，３−ペンタンジオールモノイソブチレート等が挙げられ、これらを単独で又は２種以上を組み合わせて用いることができる。
【００４３】
また、光硬化性樹脂組成物に多量の無機粉末を配合した場合、得られる組成物の保存安定性が悪く、ゲル化や流動性の低下により塗布作業性が悪くなる傾向がある。従って、組成物の保存安定性向上のため、無機粉末の成分である金属あるいは酸化物粉末との錯体化あるいは塩形成などの効果のある化合物を、安定剤として添加することができる。安定剤としては、マロン酸、アジピン酸、ギ酸、酢酸、アセト酢酸、クエン酸、ステアリン酸、マレイン酸、フマル酸、フタル酸等の各種有機酸などの酸が挙げられ、単独で又は２種以上を組み合わせて用いることができる。
【００４４】
さらに、必要に応じて、シリコーン系、アクリル系等の消泡・レベリング剤、皮膜の密着性向上のためのシランカップリング剤等の添加剤を配合することができる。
【００４５】
また、必要に応じて、公知慣用の酸化防止剤や、保存時の熱的安定性を向上させるための熱重合禁止剤、焼成時における基板との結合成分としての金属酸化物、ケイ素酸化物、ホウ素酸化物などの微粒子を添加することもできる。
【００４６】
このようにして構成される感光性銀ペーストを、基板上に塗布し、塗布された感光性銀ペーストを乾燥させ、露光・現像して銀ペーストパターンを形成し、銀ペーストパターンの一部を被覆するように、導電性ペーストを塗布し、乾燥させて導電性ペーストパターンを形成し、銀ペーストパターンと導電性ペーストパターンを焼成することにより、電極パターンが形成される。
【００４７】
ここで導電性ペーストとしては、例えばＡｕ、Ａｇ、Ｃｕ、Ｐｄ、Ｐｔ、Ａｌ、Ｎｉ、Ｗを含む導電性粉末、ガラスフリット、樹脂などを含有するものを用いることができる。
【００４８】
このような導電性ペーストに用いられる導電性粉末の平均粒径は０．０１〜５μｍであることが好ましい。０．０１μｍ未満では、製造しにくくコストが高くなり、また、５μｍを超えると、緻密性が悪く抵抗値が高くなるためである。さらに好ましくは０．０５〜１μｍである。
【００４９】
導電性ペーストを構成する導電性粉末としては、形状が球形、不定形、塊状、鱗片状、針状、棒状などどのような形状でも良い。
【００５０】
また、導電性粉末としては、Ａｕを含むことが好ましい。また、これにＡｕ以外の貴金属粉を加えた場合、焼結性があれば良い。例えば、Ａｇ、Ｃｕ、Ｐｄ、Ｐｔ、Ａｌ、Ｎｉ、Ｗなどの各粉体、またこれらの２種類以上の混合粉、合金粉を使用することができる。特に、銀粉が好ましい。そして、その配合量は、金粉１００重量部に対して、１〜８０重量部であることが好ましい。１重量部未満であると印刷適正が悪くなり、８０重量部を超えると十分な耐薬品性が得られなくなるためである。より好ましくは５〜３０重量部である。
【００５１】
また、このとき、銀粉の平均粒径は０．０１〜５μｍであることが望ましく、好ましくは０．０５〜５μｍである。０．０１μｍ未満では、製造しにくくコストが高くなり、また、５μｍを超えると、このような導電性ペーストを用いて形成された電極部分の緻密性が悪く抵抗値が高くなると共に印刷適正も悪くなるためである。
【００５２】
ガラスフリットとしては、例えば、軟化点が４００〜６００℃であり熱膨張係数α３００が３５×１０−７〜３５０×１０−７／℃、ガラス転移温度が３００〜５００℃であるガラスフリットを使用することができ、ＺｎＯ系ガラス、Ｂ２Ｏ３−アルカリ土類金属酸化物系ガラス等の酸化アルカリを含まないガラスフリットを使用することが望ましい。
【００５３】
ガラスフリットの軟化点が６００℃を超えると、焼成温度を高くする必要があり、例えば、基板など電極パターン被形成体の耐熱性が低い場合には、焼成段階で熱変形を生じてしまう。また、４００℃未満では、焼成により有機成分が完全に分解、揮発して除去される前にガラスフリットが融着するため、形成される電極パターンに空隙が生じやすくなる。
【００５４】
さらに、ガラスフリットの熱膨張係数α３００Ｏが３５×１０−７／℃未満である場合、或いは３５０×１０−７／℃を超える場合には、電極パターン被形成体の熱膨張係数との差が大きくなりすぎる場合があり、歪みなどを生じてしまう。また、ガラスフリットの粒径（Ｄ５０）は０．１〜５μｍ、好ましくは０．５〜４μｍの範囲である。
【００５５】
そして、ガラスフリットの配合量は、金粉１００重量部に対してガラスフリット１〜２０重量部であることが好ましい。１重量部未満であるとガラス基板との密着性が悪くなり、２０重量部を超えると抵抗値が高くなるためである。
【００５６】
さらに、必要に応じて、導電性粉末、ガラスフリット以外の無機成分として、無機フィラー、無機顔料を使用することができる。
【００５７】
また、樹脂としては、エチルセルロース、ヒドロキシプロピルセルロース、メチルセルロース、ニトロセルロースなどのセルロース誘導体、ポリアクリルエステル、アルキッド樹脂などのポリエステル系樹脂、アクリル酸、メタクリル酸、イタコン酸、マレイン酸、フマル酸、クロトン酸、ビニル酢酸、メチルメタクリレート、メチルアクリレート、エチルアクリレート、エチルメタアクリレート、エチルメタクリレート、プロピルメタクリレート、ｎ−ブチルメタクリレート、イソブチルメタクリレート、２−エチルへキシルメタクリレート、２−ヘキシルアクリレート、ラウリルメタクリレート、ステアリルメタクリレート、ステアリルアクリレート、ドデシルメタクリレート、ドデシルアクリレート、ヘキシルメタクリレート、オクチルメタクリレート、オクチルアクリレート、セチルメタクリレート、セチルアクリレート、ノニルアクリレート、デシルメタクリレート、デシルアクリレート、シクロヘキシルメタクリレート、シクロヘキシルアクリレート、グリシジルメタクリレート、ジメチルアミノエチルメタクリレート、２−ヒドロキシエチルメタクリレート、２（２−エトキシエトキシ）エチルアクリレート、２−ヒドロキシエチルメタクリレート、ダイアセトンアクリルアミド、Ｎ，Ｎ−ジエチルアクリルアミド、Ｎ，Ｎ−ジメチルアミノプロピルアクリルアミド、イソプロピルアクリルアミド、ジエチルアミノエチルメタクリレート、ｔ−ブチルメタクリレート、Ｎ，Ｎ−ジメチルアクリルアミド、α−メチルスチレン、スチレン、ビニルトルエン、Ｎ−ビニル−２−ピロリドン等のモノマーからなる共重合体、エチレン−アクリル酸共重合体、エチレン−メタクリル酸共重合体、エチレン−酢酸ビニル共重合体等のポリオレフィン系樹脂、ポリビニルホルマール、ポリビニルブチラールなどを用いることができる。そして、樹脂の配合量は、金粉１００重量部に対して２〜１０重量部であることが好ましい。
【００５８】
さらに、溶剤として、α−、β−、γ−テルピネオールのようなテルペン類、エチレングリコールモノアルキルエーテル類、エチレングリコールジアルキルエーテル類、ジエチレングリコールモノアルキルエーテル類、ジエチレングリコールジアルキルエーテル類、エチレングリコールモノアルキルエーテルアセテート類、エチレングリコールジアルキルエーテルアセテート類、ジエチレングリコールジアルキルエーテルアセテート類、プロピレングリコールモノアルキルエーテル類、プロピレングリコールジアルキルエーテル類、プロピレングリコールモノアルキルエーテルアセテート類、プロピレングリコールジアルキルエーテルアセテート類、メタノール、エタノール、イソプロパノール、２−エチルヘキサノール、1−ブトキシ−２−プロパノール等のアルコール類、モノ又はポリアルコール類の脂肪酸エステル類が例示され、これらを単独または２種類以上混合してもよい。
【００５９】
さらに、可塑剤、沈降防止剤、分散剤、消泡剤、染料、シランカップリング剤、増粘剤、レベリング剤を必要に応じて適宜使用することができる。
【００６０】
そして、このような感光性銀ペーストと金ペーストを用いて、以下のようにして電極パターンが形成される。
【００６１】
先ず、例えばＰＤＰの背面ガラス基板となるガラス基板上に、感光性銀ペーストを塗布する。このとき、塗布方法としては、スクリーン印刷法、オフセット印刷法などのパターニング方法を用いることができる。
【００６２】
次いで、塗布された感光性銀ペーストを乾燥させる。このとき、熱風循環式乾燥炉、遠赤外線乾燥炉等を用いて、例えば６０〜１２０℃で５〜４０分程度乾燥させることにより、有機溶剤を蒸発させ、タックフリーの塗膜が得られる。
【００６３】
そして、乾燥された感光性銀ペーストの塗膜を、選択的に露光する。このとき、所定の露光パターンを有するネガマスクを用いた接触露光及び非接触露光を用いることができる。露光光源としては、ハロゲンランプ、高圧水銀灯、レーザー光、メタルハライドランプ、無電極ランプなどが使用される。露光量としては５０〜１０００ｍＪ／ｃｍ２程度が好ましい。
【００６４】
そして、露光された感光性銀ペーストの塗膜を現像することにより、所定の銀ペーストパターンを形成する。このとき、現像方法としてはスプレー法、浸漬法等が用いられる。現像液としては、水酸化ナトリウム、水酸化カリウム、炭酸ナトリウム、炭酸カリウム、珪酸ナトリウムなどの金属アルカリ水溶液や、モノエタノールアミン、ジエタノールアミン、トリエタノールアミンなどのアミン水溶液、特に約１．５質量％以下の濃度の希アルカリ水溶液が好適に用いられる。なお、これらの現像液に限定されるものではなく、組成物中のカルボキシル基含有樹脂のカルボキシル基がケン化され、未硬化部（未露光部）が除去されればよい。また、現像後に、不要な現像液の除去のため、水洗や酸中和を行なうことが好ましい。
【００６５】
このようにして形成された銀ペーストパターンの一部を被覆するようにＡｕなどの導電性粉末を含む導電性ペーストを塗布し、導電性ペーストパターンを形成する。導電性ペーストは、感光性銀ペーストと同様に、スクリーン印刷などにより塗布され、感光性銀ペーストと同様にして乾燥される。
【００６６】
このようにして、銀ペーストパターンと、この一部を被覆する導電性ペーストパターンが形成された基板を、空気中又は窒素雰囲気下、５８０〜６００℃で５〜３０分加熱処理することにより、銀ペーストパターンと導電性ペーストパターンを同時焼成する。その際の昇温レートは、例えば５〜３０℃／ｍｉｎとする。
【００６７】
焼成により、銀ペーストパターンと導電性ペーストパターンに含有されていた有機成分が焼失し、平均粒径０．１〜２．０μｍのアモルファスシリカを含むガラス成分と、銀粉を含む電極層と、この銀粉を含む電極層の一部を被覆するように形成され、ガラス成分と、Ａｕなどの導電性粉末を含む電極層を有する電極パターンが形成される。
【００６８】
図２に、背面ガラス基板上に形成された電極パターンの上面図を、図３に図２のＣ−Ｃ´の断面図を示す。なお、図２においては、特にアドレス電極の表示領域と端子部のみを平面的に示している。図に示すように、端子部分の銀粉を含む電極層１１の一部（端部）が、Ａｕなどの導電性粉末を含む電極層１２により被覆されている。
【００６９】
このように形成された電極パターンは、例えばＰＤＰにおいて、図１に示すバス電極４ａ、４ｂ、アドレス電極９として用いられる。
【実施例】
【００７０】
以下、本発明を実施例に基づいて具体的に説明するが、本発明が下記実施例に限定されるものでないことはもとよりである。なお、以下において「部」は、特に断りのない限りすべて質量部であるものとする。
【表１】
2009086280.tif 000002
【００７１】
表１におけるガラスフリットは、酸化ビスマス（Ｂｉ２Ｏ３）系ガラスフリットである。
【００７２】
温度計、攪拌機、滴下ロート、及び還流冷却器を備えたフラスコに、メチルメタクリレートとメタクリル酸を０．８７：０．１３のモル比で仕込み、溶媒としてジエチレングリコールモノメチルエーテルアセテート、触媒としてアゾビスイソブチロニトリルを入れ、窒素雰囲気下、８０℃で２〜６時間攪拌し、樹脂溶液を得た。この樹脂溶液を冷却し、重合禁止剤としてメチルハイドロキノン、触媒としてテトラブチルホスホニウムブロミドを用い、冷却後取り出し、有機バインダー（Ａ１）を生成した。この有機バインダー（Ａ）は、重量平均分子量が約１０，０００、酸価が９５ｍｇＫＯＨ／ｇであった。
【００７３】
なお、得られた共重合樹脂の重量平均分子量の測定は、（株）島津製作所製ポンプＬＣ−６ＡＤと昭和電工（株）製カラムＳｈｏｄｅｘ（登録商標）ＫＦ−８０４、ＫＦ−８０３、ＫＦ−８０２を三本つないだ高速液体クロマトグラフィーにより測定した。
【００７４】
ガラスフリットとしては、Ｂｉ2Ｏ3、Ｂ2Ｏ3 、ＺｎＯ、ＳｉＯ2、ＢａＯをからなる無鉛ガラスフリットを粉砕し、平均粒径１．６μｍとしたものを使用した。軟化点が５８３℃のものをガラスフリットＡ、軟化点が５４２℃のものをガラスフリットＢ、５２５℃のものをガラスフリットＣとした。なお、ガラスフリットの軟化点は、示差熱分析により、アルミナ粉末を標準物質として、昇温速度１０℃／分で室温から８００℃まで昇温し、得られた吸熱ピークのピークトップの温度をとした。
【００７５】
無機酸化物としては、アモルファスシリカを用い、平均粒径０．５μｍのものをアモルファスシリカＡ、平均粒径７nｍのものをアモルファスシリカＢとした。
【００７６】
表２に示す組成比にて配合し、攪拌機により攪拌後、３本ロールミルにより練肉してペースト化を行なった。
【表２】
2009086280.tif 000003
【００７７】
表２の各感光性銀ペーストについて、３００メッシュのポリエステルスクリーンを用いてガラス基板上に塗布した後、遠赤外線乾燥炉にて９０℃で２０分間乾燥し、タックフリーの塗膜を形成した。その後、光源をメタルハライドランプとし、ライン幅８０μｍ、スペース幅１００μmのストライプ状のネガマスクをもちいて、塗膜上の積算光量が３００ｍＪ／ｃｍ２となるように露光した後、液温３０℃の０．４ｗｔ％Ｎａ２ＣＯ３水溶液を用いて、２０秒間現像を行い、水洗後エアブローにて乾燥し、銀ペーストパターンを作製した。
【００７８】
作製された銀ペーストパターンについて、接続部電極膨れを以下の方法により評価した。
【００７９】
現像後の銀ペーストパターンの接続部に、表１の組成物で作製した導電性ペーストを、３２５メッシュのＳＵＳスクリーンを用いて接続部分にパターン印刷後、遠赤外線乾燥炉にて１５０℃で２０間乾燥し、タックフリーの塗膜を形成した。
【００８０】
次に、昇温レート２０℃／ｍｉｎ、６００℃で１０分間焼成を行い、接続部電極の膨れの有無を顕微鏡で観察した。
【００８１】
接続部電極の膨れの有無を○、×で評価した。
【００８２】
○：膨れ無し
×：膨れ有
表２に示す結果から明らかなように、本実施例に係る感光性銀ペーストにより、ライン８０μｍ、スペース幅１００μｍという高精細な電極パターンを、銀ペーストパターンと導電性ペーストパターンの同時焼成により作製することができた。また、本実施例に係る電極パターンの製造方法により、銀ペーストパターンと導電性ペーストパターンを少なくとも一部分重ねた状態で、同時焼成しても、接続部に膨れなく電極パターンを形成することが可能であった。
【００８３】
そして、このようにして形成された本実施例に係る電極パターンは、充分な導電性が得られるとともに、銀粉を含む電極層を被覆するように導電性粉末を含む電極層が形成されているため、良好な耐薬品性を得ることができた。
【図面の簡単な説明】
【００８４】
【図１】面放電方式のＡＣ型ＰＤＰの部分分解斜視図。
【図２】背面ガラス基板上に形成された電極のパターンの上面図。
【図３】図２のC−C’の断面図。
【符号の説明】
【００８５】
１  前面ガラス基板
２ａ，２ｂ  表示電極
３ａ，３ｂ  透明電極
４ａ，４ｂ  バス電極
５  透明誘電体層
６  保護層
７  背面ガラス基板
８  リブ
９  アドレス電極
１０ａ，１０ｂ，１０ｃ  蛍光体膜
１１  銀粉を含む電極層
１２  導電性粉末を含む電極層
【図１】
2009086280.tif 000004
【図２】
2009086280.tif 000005
【図３】
2009086280.tif 000006